(57)【要約】【課題】洗濯により抗菌、消臭効果を高めた繊維を提供する。【解決手段】本発明の繊維は、抗菌剤とプラチナをナノサイズの微小粒子にしたプラチナナノコロイドの成分を含む水溶液を塗布して、表面に上記プラチナナノコロイドの成分を付着させ、洗濯回数を増やすことによりプラチナナノコロイドの成分が持つ触媒効果を発揮させ、抗菌性、消臭性を高めたものである。【選択図】  なし【特許請求の範囲】
【請求項１】
抗菌剤とプラチナをナノサイズの微小粒子にしたプラチナナノコロイドの成分とを含む水溶液を塗布して、上記プラチナナノコロイドの成分を表面に付着させ、洗濯回数を増やすことにより上記プラチナナノコロイドの成分が持つ触媒効果を発揮させ、抗菌性、消臭性を高めたことを特徴とする繊維。
【請求項２】
プラチナをナノサイズの微小粒子にしたプラチナナノコロイドの成分を含む水溶液を塗布して、上記プラチナナノコロイドの成分を表面に付着させ、洗濯回数を増やすことにより上記プラチナナノコロイドの成分が持つ触媒効果を発揮させ、抗菌性、消臭性を高めたことを特徴とする繊維。
【発明の詳細な説明】
【技術分野】
【０００１】
本発明は、プラチナシールド技術を用いた繊維に関する。
【背景技術】
【０００２】
従来、抗菌性の繊維については種々の技術が提案されている。たとえば、抗菌作用を有する金属イオンを保持させた無機微粒子を0.5〜10重量％含有する繊維形成性重合体が繊維表面の少なくとも一部に存在している合成繊維であって、下記の抗菌試験による150回の洗濯後の肺炎桿菌の減菌率が80％以上であることを特徴とする抗菌性繊維が開示されたものがある（特許文献１参照）。
【０００３】
一方、今日では、プラチナ（白金）をナノサイズの微小粒子にした所謂「プラチナナノコロイド」が、消臭、除菌の効果を高めるものとして注目されている。
【先行技術文献】
【特許文献】
【０００４】
【特許文献１】特開平１１−１２４７２９号公報
【発明の概要】
【発明が解決しようとする課題】
【０００５】
しかしながら、プラチナナノコロイドの抗菌、消臭効果に着目して、それを利用した繊維は実現されていない。また、プラチナナノコロイドの成分が持つ触媒効果を発揮させることで、抗菌性、消臭性が高まることに着目した繊維はない。
【０００６】
そこで、本発明は、上述した技術的な課題に鑑みてなされたもので、その目的とするところは、洗濯により少なくとも抗菌、消臭効果を高めたプラチナシールド技術を用いた繊維を提供することにある。
【課題を解決するための手段】
【０００７】
上述したような技術的な課題を解決するために、本発明の一態様に係る繊維は、抗菌剤とプラチナをナノサイズの微小粒子にしたプラチナナノコロイドの成分とを含む水溶液を塗布して、上記プラチナナノコロイドの成分を表面に付着させ、洗濯回数を増やすことにより上記プラチナナノコロイドの成分が持つ触媒効果を発揮させ、抗菌性、消臭性を高めたことを特徴とする。
【発明の効果】
【０００８】
本発明に係る繊維によれば、プラチナシールド技術を用いて、洗濯により抗菌、消臭効果を高めることができる。
【発明を実施するための形態】
【０００９】
以下、図面を参照しつつ、本発明の一実施形態に係るプラチナシールド技術を用いた繊維について詳細に説明する。
【００１０】
本発明の繊維は、プラチナをナノサイズの微小粒子にしたプラチナナノコロイドの成分をプラチナシールド技術により繊維の表面に付着し固定化させたものであり、抗菌、消臭を実現するものである。
【００１１】
ここで、「プラチナナノコロイド」とは、白金をナノサイズの微小粒子にした白金粒子が均一に分散した状態のものである。プラチナナノコロイドの白金粒子の平均粒径は、例えば１〜１０ｎｍとなっている。
【００１２】
ここで、繊維をプラチナナノコロイドの水溶液に浸して上記効果を奏するよう生成する場合には、例えば、抗菌処理液として例えば平均粒径が１〜１０ｎｍの白金粒子を含むコロイド溶液を用いてよい。このようなプラチナナノコロイド溶液は、例えば、塩化白金銀イオン（ＰｔＣｌ４２−）とアスコルビン酸などの白金イオンに対して還元能力を有する還元剤を水中で反応させ、白金イオンを還元することで調整できる。
【００１３】
このように、本実施形態は、プラチナをナノサイズの微小粒子にしたプラチナナノコロイドの成分を含む水溶液を塗布、或は浸して、あるいは更に抗菌剤を含む水溶液を塗布あるいは浸して、その表面にプラチナナノコロイドの成分を付着させ、洗濯回数を増やすことによりプラチナナノコロイドの成分が持つ触媒効果を発揮させ、抗菌性、消臭性を高めた繊維が提供される。
【００１４】
このような構成によれば、プラチナシールド技術による除菌、消臭効果が奏されることになる。ここで、「プラチナシールド技術」とは、プラチナ粒子の付着作用によりシールドで包み込み、抗ウイルス・消臭・抗菌などの効果を奏する技術である。
【００１５】
本発明の繊維は、洗濯回数を増やすことによってナノプラチナ自身の持つ触媒効果が発揮され、抗菌性、消臭性が高まることが明らかとなった。また、それにより、抗酸化性を保ち、例えば肌への刺激性を緩和することも明らかとなった。さらに、既存の薬剤に加えることで、触媒作用による相乗効果が得られ、さらに高い効果を付与し、抗酸化作用により薬剤の肌などへの刺激性を抑えることも可能とした。
【実施例】
【００１６】
以下、本発明の実施例について説明する。
先ず、実施例１〜１２は、ナノプラチナ水溶液に抗菌剤を配合した水溶液を対象試料に塗布して実験を行ったものである。このような加工が施された繊維を、プラチナナノシールド技術を用いた繊維という。
【００１７】
（実施例１，２）
実施例１，２では、抗菌性試験を行い、特にプラチナシールド技術を用いた繊維が、洗濯回数を増やすことによってナノプラチナ自身の持つ触媒効果が発揮され、抗菌性、消臭性が高まるか否かについて検証を行った。試験の詳細は以下の通りである。
［試験菌株］
黄色ぶどう球菌  staphylococcus  aureus  NBRC  12732
［試験方法］
JIS L 1902:2008 定量試験（菌液吸収法）
但し、洗濯方法はJIS L 0217 103号の試験方法による。
（洗剤は、JAFET標準配合洗剤を使用）
生菌数の測定法：混釈平板培養法
【００１８】
以下に実施例１，２の試験結果を示す。
【表１】
2016040426.tif 000002
【００１９】
【表２】
2016040426.tif 000003
【００２０】
ここで、logb-loga=2.8≧1.0
ゆえに、試験は有効であるといえる。
【００２１】
また、殺菌活性値、静菌活性値は、次式により算出した。
殺菌活性値＝loga-logc
静菌活性値＝(logb-loga)-(logc-logo)
【００２２】
さらに、繊維評価技術評議会における抗菌防臭効果の基準は次のとおりである。
静菌活性値≧２．２
【００２３】
（実施例３〜５）
同様に、同じ条件下で、同じ試験方法で、実施例３乃至５についても試験を行った。
【００２４】
その結果を以下に示す。
【表３】
2016040426.tif 000004
【００２５】
【表４】
2016040426.tif 000005
【００２６】
（実施例６〜９）
同様に、同じ条件下で、同じ試験方法で、実施例６乃至８についても試験を行った。
【００２７】
その結果を以下に示す。
【表５】
2016040426.tif 000006
【００２８】
【表６】
2016040426.tif 000007
【００２９】
（実施例９）
同様に、同じ条件下で、同じ試験方法で、実施例９についても試験を行ったが、実施例１乃至８に比して顕著な効果が観察された。
【００３０】
その結果を以下に示す。
【表７】
2016040426.tif 000008
【００３１】
【表８】
2016040426.tif 000009
【００３２】
以上のとおり、実施例１乃至９において、洗濯１０回後よりも洗濯５０回後において良好な静菌活性値を得たことから、抗菌性が高まったことがわかる。なお、１３０℃前後まで熱をかけても効果に問題がないと考えられ、プラチナの融点（１７６８℃）を越えなければ、問題なく使用できると推測される。
【００３３】
（実施例１０〜１２）
次に、実施例１乃至９と洗濯方法に係る条件だけを変えて、実施例１０乃至１２についても実験を行った。即ち、洗濯方法は、業務用クリーニングとした。業務用クリーニングとは、各種ユニフォームや寝具、リネン製品、おしぼり等に適用されるクリーニングをいうものとする。
【００３４】
その結果を以下に示す。
【表９】
2016040426.tif 000010
【００３５】
【表１０】
2016040426.tif 000011
【００３６】
このように、業務用クリーニング適用においても、静菌活性値が２．９〜３．９と良好な値を得ることができた。
【００３７】
（実施例１３）
以上の実施例１〜１２は、ナノプラチナ水溶液に抗菌剤を配合した水溶液を対象試料に塗布して実験を行ったものであったが、次に説明する実施例１３は、ナノプラチナ水溶液の純度１００％の水溶液を試料に塗布して実験を行ったものである。その基本的な試験方法は、前述した実施例１，２と同様であるが、試験菌株をモラクセラ菌（Moraxella osloensis ATCC 19976）としている点で相違している。
【００３８】
その結果を以下に示す。
【表１１】
2016040426.tif 000012
【００３９】
【表１２】
2016040426.tif 000013
【００４０】
このように、ナノプラチナ水溶液１００％を用いた場合は、静菌活性値が５．１と良好な値となっていることから、抗菌、除菌効果が高いと考えられる。
【００４１】
（比較例１，２）
以上の実施例１〜１３の実験結果が良好であることを証明するために、未加工の試料についても、実施例１，２と同様の条件で、同様の試験方法で実験を行った。
【００４２】
その結果を以下に示す。
【表１３】
2016040426.tif 000014
【００４３】
【表１４】
2016040426.tif 000015
【００４４】
この比較例１，２の結果から、未加工、即ちナノプラチナ水溶液を塗布していない試料については、洗濯１０回後の静菌活性値が０．１、洗濯５０回後の静菌活性値が０．３となっており、いずれも高い値ではなく、洗濯回数を増すほどに静菌活性値が顕著に高くなるとは言えない結果となっていることがわかる。この結果との比較からも、実施例１〜１３においては、洗濯回数を増すほどに、ナノプラチナ自身の持つ触媒効果が発揮され、抗菌性、消臭性が高まることが明らかとなった。
【００４５】
以上、本発明の実施形態について説明したが、本発明はこれに限定されることなく、その主旨を逸脱しない範囲で種々の改良・変更が可能である。例えば、ナノプラチナ水溶液をイオン交換水等で所定倍に希釈化して使用したり、抗菌剤以外のものを配合したりしてもよいことは勿論である。